(57)【要約】【課題】ストイキ〜リーン雰囲気におけるCO浄化率を向上させるとともに、圧損の上昇を防止する。【解決手段】酸素吸放出材を含む下層20と、下層20の表面に形成され触媒貴金属を含む上層21とから触媒コート層２を構成し、上層21の厚さを５μｍ〜40μｍとした。  上層21はガス拡散性に優れ、下層20に含まれる酸素吸放出材による OSCが最大に発現される。【選択図】図２
2008023501.tif 000002
【特許請求の範囲】
【請求項１】
セル隔壁で区画された多数のセル通路をもつハニカム形状の担体基材と、該セル隔壁の表面に形成された触媒コート層と、からなる排ガス浄化用触媒であって、
該触媒コート層は、酸素吸放出材を含む下層と、該下層の表面に形成され触媒貴金属を含む上層とからなり、該上層の厚さが５μｍ〜40μｍであることを特徴とする排ガス浄化用触媒。
【請求項２】
前記上層の厚さは30μｍ以下である請求項１に記載の排ガス浄化用触媒。
【請求項３】
前記触媒コート層は、総厚が10μｍ〜80μｍの範囲が全体の90％以上を占める請求項１に記載の排ガス浄化用触媒。
【請求項４】
前記上層には少なくともRhが担持され、前記下層にはPt及びPdの少なくとも一方が担持されている請求項１に記載の排ガス浄化用触媒。
【発明の詳細な説明】
【技術分野】
【０００１】
本発明は、自動車用の排ガス浄化用触媒に関する。
【背景技術】
【０００２】
自動車の排ガスを浄化するために、酸化触媒、三元触媒など種々の排ガス浄化用触媒が用いられている。これらの排ガス浄化用触媒は、γ−アルミナなどの多孔質酸化物からなる担体にPt、Rh、Pdなどの貴金属を担持してなるものである。多孔質酸化物種あるいは貴金属種は、目的に応じて種々組み合わせて用いられている。
【０００３】
例えばPtは酸化活性が高く排ガス浄化用触媒には必要不可欠な貴金属であるが、Rhと近接して担持されると活性が低下するという不具合がある。そこで触媒層を二層とし各層にPtとRhをそれぞれ担持する方法、あるいはPtとRhをそれぞれ異なる酸化物粉末に担持した後に混合する方法などが採用され、PtとRhを互いに分離して担持することが行われている。
【０００４】
またセリアあるいはセリア−ジルコニア固溶体などは、酸素吸放出能( OSC)を有していることが知られている。このような OSCを有する酸化物を助触媒として担持することで、排ガス雰囲気が酸素過剰となったときは酸素を貯蔵し、排ガス雰囲気が酸素不足となったときは貯蔵されていた酸素が放出される。したがって雰囲気変動を緩和することができ、三元触媒の活性が向上する。
【０００５】
そしてセリアに担持されたPtは粒成長が抑制されること、ジルコニアにRhを担持した触媒は排ガス中で水素生成能を示しNOx の浄化活性が高いこと、などがわかってきた。そのため、排ガス浄化用触媒の設計にあたっては、多孔質酸化物担体種と貴金属種との組み合わせがきわめて重要な因子となっている。
【０００６】
しかしながら上記したような二層構造の排ガス浄化用触媒においては、上層におけるガス拡散性が低いと下層まで排ガスが到達しにくく、下層に担持されている触媒金属による性能の発現が不十分となるという問題がある。
【０００７】
そこで特開2003−326170号公報、特開2004−330025号公報には、ある程度大きな粒径をもつ活性炭などを混合したスラリーから上層を形成し、その焼成時にそれを焼失させることで気孔率の大きな上層を形成する方法が記載されている。このようにして形成された上層をもつ排ガス浄化用触媒では、上層におけるガス拡散性が大幅に向上し、貴金属との接触性も向上するため、浄化性能が向上する。
【０００８】
ところで三元触媒などに用いられる担体基材には、無数のセル通路をもつハニカム基材が広く用いられている。このハニカム基材はコージェライトなどの耐熱性セラミックスから形成され、断面四角形のセル通路を有している。このようなハニカム基材にスラリーをウォッシュコートしてコート層が形成されるのであるが、スラリーの表面張力によってセル通路のコーナ部ほど厚くコートされるという現象があった。そのため厚い部分ではガス拡散性が低く、薄い部分では触媒貴金属の担持密度が高くなって使用時に粒成長の問題が生じる。
【０００９】
そこで特開平10−263416号公報あるいは特開2000−237602号公報には、断面六角形のセル通路をもつハニカム基材を用いることが記載されている。このように断面六角形のセル通路をもつハニカム基材を用いれば、コーナ部ほど厚くなる現象を緩和することができる。
【特許文献１】特開2003−326170号
【特許文献２】特開2004−330025号
【特許文献３】特開平10−263416号
【特許文献４】特開2000−237602号
【発明の開示】
【発明が解決しようとする課題】
【００１０】
上記した従来技術に鑑みて、セリアなどの OSCを有する助触媒とPtとを担持した触媒コート層と、ジルコニアにRhを担持した触媒コート層とを積層した二層のコート層をもつ三元触媒が考えられた。この三元触媒によれば、PtとRhとが分離して担持されているため合金化による不具合を回避することができる。またセリアなどに担持されたPtは粒成長が抑制される傾向があり、 OSCによる雰囲気変動の緩和効果と、Rh／ZrO2によるNOx 浄化性能向上の効果も奏される。したがって高い三元活性が奏されると期待される。
【００１１】
ところが二層の触媒コート層をもつ触媒においては、排ガスとの接触効率は上層に比べて下層の方が低くなる。そして OSCを有する助触媒を含む触媒コート層を下層とした場合には、上層が厚くなると OSCが大きく低下し、リーン雰囲気に変動した際のCO浄化率が大きく低下することが明らかとなった。
【００１２】
この場合、下層の厚さを厚くして OSCを有する助触媒の絶対量を多くすれば OSCを満足させることができ、ストイキ〜リーン雰囲気のCO浄化率も向上する。しかしそうすると、触媒コート層全体の厚さが厚くなって圧損の上昇を招き、エンジン性能に悪影響を与える。
【００１３】
本発明は上記事情に鑑みてなされたものであり、ストイキ〜リーン雰囲気におけるCO浄化率を特に向上させるとともに、圧損の上昇を防止することを解決すべき課題とする。
【課題を解決するための手段】
【００１４】
上記課題を解決する本発明の排ガス浄化用触媒の特徴は、セル隔壁で区画された多数のセル通路をもつハニカム形状の担体基材と、セル隔壁の表面に形成された触媒コート層と、からなる排ガス浄化用触媒であって、触媒コート層は、酸素吸放出材を含む下層と、下層の表面に形成され触媒貴金属を含む上層とからなり、上層の厚さが５μｍ〜40μｍであることにある。
【００１５】
上層の厚さは30μｍ以下であることがさらに望ましい。
【００１６】
また触媒コート層は、総厚が10μｍ〜80μｍの範囲が全体の90％以上を占めることが望ましい。
【００１７】
さらに、上層には少なくともRhが担持され、下層にはPt及びPdの少なくとも一方が担持されていることが望ましい。
【発明の効果】
【００１８】
本発明の排ガス浄化用触媒によれば、上層は40μｍ以下の厚さであるためガス拡散性に優れ、下層に含まれる酸素吸放出材による OSCが最大に発現される。したがってストイキ〜リーン雰囲気におけるCO浄化率が特に向上する。また上層は５μｍ以上の厚さを有しているので、使用時の触媒貴金属の粒成長が抑制される。したがって浄化性能の耐久性に優れている。
【００１９】
また触媒コート層の総厚が10μｍ〜80μｍの範囲が全体の90％以上を占めるようにすれば、酸素吸放出量の絶対量を確保しつつ圧損の上昇を回避することができる。
【発明を実施するための最良の形態】
【００２０】
本発明の排ガス浄化用触媒は、担体基材と触媒コート層とからなる。担体基材は、セル隔壁で区画された多数のセル通路をもつハニカム形状のものであり、コージェライトなどの耐熱性セラミックスから形成されたモノリス基材、あるいはメタル箔製の波板と平板とを交互に積層したメタル基材などを用いることができる。セル通路の数あるいはその断面積は、従来用いられているものを用いることができる。一般の自動車用の排ガス浄化用触媒では、セル数は 400〜 900個／in2 であり、セル通路の最大径は700μｍ〜1300μｍである。
【００２１】
セル隔壁の表面には、触媒コート層が形成されている。触媒コート層は、酸素吸放出材を含む下層と、下層の表面に形成され触媒貴金属を含む上層とからなる。上層と下層とが逆の構成では、上層に含まれる触媒貴金属の触媒作用が低下して実用的でない。
【００２２】
下層に含まれる酸素吸放出材としては、CeO2を始め、CeO2−ZrO2複合酸化物、CeO2−ZrO2−Al2O3 複合酸化物などが例示される。 Al2O3、TiO2、ZrO2など他の多孔質酸化物を併用してもよい。
【００２３】
この下層には、触媒貴金属を担持しなくともある程度の OSCが発現されるが、Pt及びPdから選ばれる少なくとも一種を担持することが望ましい。これにより OSCがさらに向上する。
【００２４】
下層の形成量は、触媒１Ｌ当たり50ｇ〜 250ｇとするのが好ましい。これは、５μｍ〜50μｍの厚さに相当する。下層の形成量がこの範囲より少ないと、酸素吸放出量の絶対量が不足するようになる。また触媒貴金属が担持されている場合は、その担持密度が上昇するため、使用時の熱によって粒成長して活性が低下するようになる。また下層の形成量がこの範囲より多くなると、上層の厚さが５μｍ未満と極端に薄くなって担持されている触媒貴金属の粒成長が生じたり、上層の厚さを５μｍ〜40μｍの範囲としても触媒コート層の総厚が厚くなって圧損の上昇が生じる。
【００２５】
また下層における触媒貴金属の担持量は、触媒１Ｌ当たり 0.1ｇ〜３ｇとするのが好ましい。この範囲より担持量が少ないと OSCが不十分となってストイキ〜リーン雰囲気におけるCO浄化率が低下し、この範囲より多く担持しても効果が飽和し、使用時の粒成長によって活性が低下する不具合が発生する。
【００２６】
上層は触媒貴金属を必須とするものであり、多孔質酸化物からなる担体と触媒貴金属とからなる。触媒貴金属としてはPt、Rh、Pd、Irなどから選択できるが、NOx 浄化活性に優れたRhを少なくとも用いることが望ましい。また多孔質酸化物としては Al2O3、TiO2、ZrO2などが用いられるが、触媒貴金属としてRhを用いる場合には少なくともZrO2を用いることが望ましい。この場合、ZrO2を主として用いれば、性能を損なわない範囲で他の多孔質酸化物あるいはCeO2などを併用することもできる。
【００２７】
上層は、５μｍ〜40μｍの厚さに形成されている。これは、触媒１Ｌ当たり50ｇ〜 250ｇに相当する。上層の厚さがこの範囲より薄くなると、触媒貴金属の担持密度が上昇するため、使用時の熱によって粒成長して活性が低下するようになる。また上層の形成量がこの範囲より多くなると、ガス拡散性が悪化して下層の酸素吸放出材による OSCが低下し、ストイキ〜リーン雰囲気におけるCO浄化率が大きく低下する。また触媒コート層の総厚が厚くなって圧損の上昇が生じる。上層の厚さは、30μｍ以下とするのがさらに望ましい。
【００２８】
また上層における触媒貴金属の担持量は、触媒１Ｌ当たり 0.1ｇ〜３ｇとするのが好ましい。この範囲より担持量が少ないと触媒貴金属による浄化活性が低下し、この範囲より多く担持しても効果が飽和し、使用時の粒成長によって活性が低下する不具合が発生する。
【００２９】
さらに本発明の排ガス浄化用触媒では、触媒コート層の総厚が10μｍ〜80μｍの範囲が全体の90％以上を占めるように構成することが望ましい。総厚が10μｍ〜80μｍというのは、触媒１Ｌ当たりの触媒コート層の形成量が 120〜 350ｇに相当する。総厚が10μｍ未満では、触媒貴金属の担持密度が高くなり過ぎて粒成長による活性低下が生じ、80μｍを超えると圧損の上昇が生じる。
【００３０】
ところで通常のウォッシュコート法で触媒コート層を形成する場合、セル通路の断面形状によってコート厚さにばらつきが生じる。一般的な断面四角形セルの場合にはコーナ部ほど厚くなり、触媒１Ｌ当たり 150ｇ以上をコートするとコーナ部の厚さが80μｍを超えてしまう。またコーナ部以外では、５μｍ未満となり薄くなりすぎる場合が多い。
【００３１】
この場合、スラリーの粘度を低くしてコートすれば、コーナ部と平坦部との厚さの差を小さくすることができる。しかし粘度の低いスラリーでは、規定のコート量を確保するためには複数回のコーティングが必要となる。したがってコストアップを招くばかりか、粘度の高いスラリーをコートした場合に比べてコート後のセル通路の最大内径が短くなる（水力直径が短くなる）。そのため同量のコート層を形成したとしても、粘度の低いスラリーを複数回コートしたものの方が圧力損失が増大するという不具合がある。
【００３２】
そこで断面四角形のセル通路をもつハニカム基材に代えて、断面六角形以上の多角形断面のセル通路をもつハニカム基材を用いることが望ましい。また断面四角形セルのハニカム基材を用いる場合には、コーナ部を予め耐熱材料で充填して断面六角形以上の多角形セルとしてもよい。例えば断面六角形のセル通路をもつハニカム基材を用いれば、同量のコート層を形成したとしても、断面四角形のセル通路をもつハニカム基材を用いた場合に比べて圧力損失を約12％低減することができる。
【実施例】
【００３３】
以下、実施例及び比較例と試験例により本発明を具体的に説明する。
【００３４】
（実施例１）
図１及び図２に本実施例の排ガス浄化用触媒の模式図を示す。この触媒は、セル隔壁10で区画された六角形状のセル通路11のみをもつハニカム基材１と、セル隔壁10の表面に形成された触媒コート層２と、からなる。触媒コート層はセル隔壁10の表面に形成された下層20と、下層20の表面に形成された上層21と、から構成されている。以下、この触媒の製造方法を説明し、構成の詳細な説明に代える。
【００３５】
所定量のCeO2−ZrO2複合酸化物粉末を所定量の水中に混合し、撹拌しながらPt硝酸薬液の所定量を添加した。これを撹拌しながら蒸発乾固させ、その後 250℃で１時間焼成してPtを担持したPt／CeO2−ZrO2粉末を調製した。Ptの担持量は 1.2質量（重量）％である。
【００３６】
このPt／CeO2−ZrO2粉末の 125質量部と、γ−アルミナ粉末40質量部と、バインダー（アルミナゾル） 100質量部と、水50質量部とを混合し、ボールミルでミリングしてスラリー（Ｐ）を調製した。
【００３７】
一方、所定量のZrO2粉末を所定量の水中に混合し、撹拌しながらRh硝酸薬液の所定量を添加した。これを撹拌しながら蒸発乾固させ、その後 250℃で１時間焼成してRhを担持したRh／ZrO2粉末を調製した。Rhの担持量は 0.5質量％である。
【００３８】
このRh／ZrO2粉末の60質量部と、γ−アルミナ粉末15質量部と、バインダー（アルミナゾル）50質量部と、水25質量部とを混合し、ボールミルでミリングしてスラリー（Ｒ）を調製した。
【００３９】
次に、六角形セルをもつコーディエライト製ハニカム基材１（ 3.5ミル、 600セル、容量 0.9Ｌ）を用意し、スラリー（Ｐ）に浸漬した後、吸引式コート装置で余分なスラリーを吸引して、 120℃で30分乾燥後、 250℃で２時間焼成した。これによりセル隔壁10の表面に、ハニカム基材１の１リットルあたり 175ｇの下層20が形成された。
【００４０】
上記した下層20が形成されたハニカム基材１をスラリー（Ｒ）に浸漬した後、吸引式コート装置で余分なスラリーを吸引して、 120℃で30分乾燥後、 500℃で２時間焼成した。これにより下層20の表面に、ハニカム基材１の１リットルあたり80ｇの上層21が形成された。
【００４１】
得られた本実施例の触媒では、触媒コート層２はハニカム基材１の１リットルあたり 255ｇ形成され、ハニカム基材１の１リットルあたりの貴金属担持量は、Ptが 1.5ｇ、Rhが 0.3ｇである。
【００４２】
（比較例１）
四角形セルのみをもつハニカム基材（3.5ミル、 600セル、容量 0.9Ｌ）を用いたこと以外は実施例１と同様にして、比較例１の排ガス浄化用触媒を調製した。
【００４３】
＜試験・評価＞
実施例１及び比較例１の触媒について、顕微鏡観察によってコーナ部と平坦部の触媒コート層の厚さを測定した。結果を表１に示す。
【００４４】
【表１】
2008023501.tif 000003
【００４５】
また実施例１及び比較例１の三元触媒をそれぞれコンバータ化し、Ｖ型８気筒ガソリンエンジンの両バンクに取り付けた。そして触媒床温 900℃の条件にて、10秒間に３秒間のフューエルカットを行うのを繰り返しながら運転する耐久試験を50時間行った。なお25時間でバンクを交換した。
【００４６】
上記耐久試験後の各触媒を 2.4Ｌエンジンの排気系にそれぞれ配置し、触媒床温 500℃の一定条件下にて、空燃比( A/F)が14〜15.5の間におけるHC、CO及びNOx の浄化率を連続的に測定した。結果を図３及び図４に示す。また空燃比( A/F)を14と15の間で変化させながら、触媒床温 500℃一定条件下での酸素吸蔵量をそれぞれ測定した。結果を図５に示す。
【００４７】
図３と図４とを比較すると、実施例１の触媒は比較例１の触媒に比べてストイキ〜リーン雰囲気におけるCO浄化率が著しく高いことがわかる。COの酸化反応は大部分がPtの触媒作用に起因することがわかっており、実施例１の触媒によれば下層20に担持されたPtが比較例１に比べて有効に利用されている。
【００４８】
また図５から明らかなように、実施例１の触媒の酸素吸蔵能は比較例１の触媒より約23％向上し、実施例１の触媒では雰囲気変動の緩和により貴金属の触媒活性が向上したことが推察される。これらの効果は、表１に示されるように、コーナ部の総厚が85μｍと薄いこと、かつ上層11の厚さが平坦部及びコーナ部で15〜25μｍの範囲にあり、平均して薄く形成されていることに起因していることが明らかである。
【００４９】
＜試験例＞
コート層中の貴金属の担持位置と OSCとの関係を調査するため、コート層の厚さを一定とし、コート層の表面から30μｍの範囲にのみ貴金属が担持された上層担持品と、コート層の表面から30μｍ〜80μｍの範囲にのみ貴金属が担持された中層担持品と、コート層の表面から81μｍ以上の範囲にのみ貴金属が担持された下層担持品と、を調製した。
【００５０】
これらの OSCをCmax試験により評価したところ、貴金属の担持位置がコート層の表面に近いほどCmax値が高いことが明らかであった。
【００５１】
これらの結果から、上層担持品の結果を基準として各試料の触媒効率を算出した。例えば下層担持品では、断面におけるコート層の面積比から、表面から30μｍの範囲の割合は0.39となる。したがって下層担持品の表面から30μｍの範囲におけるCmax相当値は、上層担持品のCmax値（0.38)×0.39＝0.148 となる。
【００５２】
また下層担持品のCmax値は0.167 であり、この値から上記値を差し引いた分が残りの分布のCmaxとなり、0.167 −0.148 ＝0.019となる。
【００５３】
そして、下層担持品のコート層表面から81μｍ以上の範囲に分布した貴金属の全量がコート層の表面から30μｍの範囲に分布したときのCmax相当値は、0.38×（１−0.39）＝0.232 となる。したがって、下層担持品のコート層の表面から81μｍ以上の触媒効率は、0.019 ／0.232 ＝0.082 となる。
【００５４】
すなわち下層担持品の触媒効率は、上層担持品の触媒効率の約８％と算出される。同様にして中層担持品の触媒効率も算出し、結果を図６に示す。
【００５５】
図６より、貴金属の担持位置が深くなるほど触媒効率が低下し、コート層の表面から80μｍまでの範囲に担持するのが望ましいことが明らかである。換言すれば、触媒コート層の総厚を10μｍ〜80μｍの範囲とすることで、貴金属の担持位置を必ずコート層の表面から80μｍまでの範囲とすることができ、特に好ましいことがわかる。
【図面の簡単な説明】
【００５６】
【図１】本発明の一実施例に係る排ガス浄化用触媒の斜視図である。
【図２】本発明の一実施例に係る排ガス浄化用触媒の要部拡大断面図である。
【図３】実施例１の触媒における空燃比と浄化率の関係を示すグラフである。
【図４】比較例１の触媒における空燃比と浄化率の関係を示すグラフである。
【図５】実施例１と比較例１の触媒の酸素吸蔵能を示すグラフである。
【図６】貴金属の担持位置と触媒効率との関係を示すグラフである。
【符号の説明】
【００５７】
１：ハニカム基材        ２：触媒コート層        10：セル隔壁
11：セル通路            20：下層                21：上層
【図１】
2008023501.tif 000004
【図２】
2008023501.tif 000005
【図３】
2008023501.tif 000006
【図４】
2008023501.tif 000007
【図５】
2008023501.tif 000008
【図６】
2008023501.tif 000009